(57)【要約】【課題】情報の記入が容易で使いやすく、水性インクに対しても良好な親和性を有する水性インク描画性に優れ、且つどんな被着体であっても剥がれにくい粘着性付箋を提供する。【解決手段】ポリエステルフィルムまたは二軸延伸されたポリプロピレンフィルムからなる基材シート（Ａ）の片面の少なくとも一部に、再貼着再剥離可能な粘着剤からなる粘着剤層（Ｂ）が塗布、形成され、且つ、基材シート（Ａ）の他の片面に、筆記層（Ｃ）が塗布、形成されてなる粘着性付箋であって、  筆記層（Ｃ）は、顔料（ａ）と親水性樹脂（ｂ）と平均粒径が０．３〜１０μｍの炭酸カルシウム（ｃ）を少なくとも含む組成物からなり、且つ、  粘着剤層（Ｂ）の面積は、基材シート（Ａ）全面積の３０％以上であることを特徴とする粘着性付箋など。【選択図】図１
2010042659.tif 000002
【特許請求の範囲】
【請求項１】
ポリエステルフィルムまたは二軸延伸されたポリプロピレンフィルムからなる基材シート（Ａ）の片面の少なくとも一部に、再貼着再剥離可能な粘着剤からなる粘着剤層（Ｂ）が塗布、形成され、且つ、基材シート（Ａ）の他の片面に、筆記層（Ｃ）が塗布、形成されてなる粘着性付箋であって、
筆記層（Ｃ）は、顔料（ａ）と親水性樹脂（ｂ）と平均粒径が０．３〜１０μｍの炭酸カルシウム（ｃ）を少なくとも含む組成物からなり、且つ、
粘着剤層（Ｂ）の面積は、基材シート（Ａ）全面積の３０％以上であることを特徴とする粘着性付箋。
【請求項２】
筆記層（Ｃ）には、筆記具で容易に選択できる文字および／または図形が印刷されていることを特徴とする請求項１に記載の粘着性付箋。
【請求項３】
筆記層（Ｃ）には、さらに、離型剤層（Ｄ）が塗布、形成されてなることを特徴とする請求項１に記載の粘着性付箋。
【請求項４】
基材シート（Ａ）と粘着剤層（Ｂ）との界面に、アンカー層（Ｅ）が塗布、形成されてなることを特徴とする請求項１に記載の粘着性付箋。
【請求項５】
親水性樹脂（ｂ）は、ポリアルキレングリコール系樹脂であることを特徴とする請求項１〜４のいずれかに記載の粘着性付箋。
【請求項６】
親水性樹脂（ｂ）は、ポリビニルピロリドン系樹脂であることを特徴とする請求項１〜４のいずれかに記載の粘着性付箋。
【請求項７】
基材シート（Ａ）は、透明または半透明であることを特徴とする請求項１〜６のいずれかに記載の粘着性付箋。
【請求項８】
前記粘着剤は、アクリル系粘着剤を含有するものであることを特徴とする請求項１〜７のいずれかに記載の粘着性付箋。
【請求項９】
前記文字および／または図形は、書類の署名箇所および／または捺印箇所を示すものであることを特徴とする請求項２に記載の粘着性付箋。
【請求項１０】
前記文字および／または図形は、荷物の設置場所および／または荷物の中身を示すものであることを特徴とする請求項２に記載の粘着性付箋。
【請求項１１】
前記文字および／または図形は、材料の不良箇所部分および／または不良箇所に該当する設計図面番号の記載場所を示すものであることを特徴とする請求項２に記載の粘着性付箋。
【請求項１２】
離型剤層（Ｄ）は、ポリビニルアルコールの変性体からなることを特徴とする請求項３に記載の粘着性付箋。
【請求項１３】
アンカー層（Ｅ）は、ゴム系のアンカー剤を含むことを特徴とする請求項４に記載の粘着性付箋。
【請求項１４】
粘着性付箋は、積層されて積層体を形成していることを特徴とする請求項１〜１３のいずれかに記載の粘着性付箋。
【発明の詳細な説明】
【技術分野】
【０００１】
本発明は、剥離性粘着剤層を有するプラスチック製の粘着性付箋に関し、さらに詳しくは、水性ボールペンなどの水性インクに対して良好な親和性を有する筆記層と、貼り付けた後でも取り外すこともできる剥離性粘着剤層とを有するために、メモ用紙、マスキング材料、マーカー材料などに用いることができる、水性インク描画性に優れた粘着性付箋に関する。
【背景技術】
【０００２】
従来より、事務仕事等の際のメモ等に付箋が利用されている。この付箋は、一般的に、特許文献１のように略長方形の片状をなす紙片の長手方向一端側裏面に粘着剤層が設けられており、これを積層体とした単位で市販されている。そして、利用する場合に、一枚ずつ積層体から引き剥がして必要な箇所に貼付されるようになっている。
【０００３】
事務作業の一つとして、保険や住宅の賃貸契約の契約書を作成する場合が挙げられる。具体的には、例えば保険営業員が契約書を作成し、契約者に署名、捺印を依頼する際、場所を明示するために、鉛筆で書類に直接書いて、知らせることが行われている。
しかし、これは営業員にとっても、時間と手間の浪費であり、契約者にとっても署名・捺印箇所の間違いは少なくなるものの、最後に鉛筆での筆記部分を消しゴムで消す必要が生じる。
これらを改善する手段として、紙を基材とした一般的な付箋を用いる方法があるが、一般的な付箋は、粘着剤の塗工面積が小さく、付箋紙を一枚ずつ剥がす時に基材のカールが発生するため、作業性が悪い。また、付箋紙を貼る前か後で、署名、捺印に関して、筆記具で記載する必要がある。
【０００４】
また、事務以外の作業の際にも付箋を用いると、作業の効率化を図れる場合が多い。
例えば、引っ越し時の荷物運搬作業が挙げられる。引っ越し業者は、引っ越し元で荷物の入った段ボールに、引っ越し先での設置場所、荷物の中身をマジック等の筆記具で記載する。この場合、荷物を送り届けた後の使用済みの段ボールは、廃棄しなければならない。引っ越し一件当たりの段ボール使用量は、数十個に及びコスト的に無駄が多い。また、環境配慮の観点からも、これは好ましくない。
これを改善する手段として、紙を基材とした一般的な付箋を用いれば、使用後は段ボールから剥がすことができる。しかし、一般的な付箋は、粘着剤の塗工面積が小さく、付箋紙を一枚ずつ剥がす時に基材のカールが発生するため、段ボールに付きにくく、時間と共に剥がれやすい。トラック等での荷物の輸送時には、段ボール間でのこすれ等のため、より剥がれやすくなる。また、一般的な付箋は、基材が無地であるため、荷物の設置場所等の情報を筆記具で書かなければならず作業も繁雑である。
【０００５】
一方、二軸延伸ポリプロピレンフィルムなどの合成樹脂フィルムからなる封筒は、破れにくく、雨などの水分から内封物を守り、窓付き封筒や透明封筒を容易に製造することができるので、広く普及している。
このような目的に使用される合成樹脂フィルムは、粗面化インクをグラビヤ印刷などによって印刷することにより、マット加工され、ボールペンや鉛筆に対する筆記性（又は描画性）が与えられている。筆記性（描画性）を有する合成樹脂フィルムは、封筒のみならず、便箋や付箋としても、使用されている。
ところが、グラビヤ印刷用のインクの乾燥形式は、蒸発乾燥なので、溶剤として速乾性を有するトルエン、キシレン、ヘキサンなどが用いられ、樹脂としては、これらの溶剤に可溶な石灰ロジン、亜鉛ロジン、エステルガム、ギルソナイト、塩素化ポリプロピレン、マレイン酸樹脂などが用いられる。しかし、これらの樹脂は、親水性を有しないので、水性インクに対する親和性がなく、水性ボールペン、水性マーキングペン、筆ペンで筆記したり、水性インクのスタンプ台を用いて印字しようとすると、水性インクがはじいたり、水性インクがはじかないまでも、水性インクが付着した面を重ねることなく、乾燥するまで待つ必要があり、水性インクに対しては、実用性が乏しかった。合成樹脂フィルムよりなる封筒類や付箋の使用が拡大するにつれ、油性インクのみならず、水性インクに対しても親和性を有し、水性インク筆記具類を用いることができる水性インク筆記性合成樹脂フィルムよりなる封筒類や付箋の開発が求められるようになった。
【０００６】
従来の付箋の改良品として、特許文献２では、耐水性があり描画性が良好で、破れたり反り曲がったりしにくく、ほこりが飛散せず、これまで使用が困難であった水を使用する現場およびクリーンルーム等においても使用可能な付箋を提供するために、基材Ａの少なくとも一方の面に筆記層Ｂが設けられ、かつ、該筆記層Ｂまたは基材Ａの表面の少なくとも一部に剥離性粘着層Ｃが設けられた付箋であって、該基材Ａが、熱可塑性樹脂と、該熱可塑性樹脂に不活性な粒子および／または非相溶性樹脂とを含有する組成物からなり、空洞含有率が８体積％以上５０体積％以下で光線透過率が３０％以下のシートである、付箋が提案されている。
また、特許文献３では、水性ボールペン、水性マーキングペン、筆ペン、水性スタンプ台などの水性インクに対して良好な親和性を有する水性インク筆記性合成樹脂フィルム、並びに、該フィルムよりなり、これらの筆記具又はスタンプ台を用いて筆記又は印字することができる封筒、便箋及び付箋を提供するために、合成樹脂フィルムに、ポリビニルアルコールをコーティングしてなることを特徴とする水性インク筆記性合成樹脂フィルムや、該ポリビニルアルコールが無機充填剤を含有する水性インク筆記性合成樹脂フィルム、及び該水性インク筆記性合成樹脂フィルムよりなる付箋が提案されている。
しかしながら、従来から提案されたものは、性能的に十分ではなく、従って、情報の記入が容易で使いやすく、水性インクに対しても良好な親和性を有する水性インク筆記性（描画性）に優れ、且つどんな被着体であっても剥がれにくい粘着性付箋が望まれていた。
【発明の概要】
【発明が解決しようとする課題】
【０００７】
本発明の目的は、従来技術の問題点に鑑み、情報の記入が容易で使いやすく、水性インクに対しても良好な親和性を有する水性インク描画性に優れ、且つどんな被着体であっても剥がれにくい粘着性付箋を提供することにある。
【課題を解決するための手段】
【０００８】
本発明者らは、上記目的を達成するために、鋭意研究を重ねた結果、基材シート（Ａ）の片面には、再貼着再剥離可能な粘着剤からなる粘着剤層（Ｂ）が、その面積が基材シート（Ａ）全面積の３０％以上となるように、塗布、形成し、一方、基材シート（Ａ）の他の片面には、顔料（ａ）と親水性樹脂（ｂ）と炭酸カルシウム（ｃ）を含む組成物からなる筆記層（Ｃ）が塗布、形成されてなる粘着性付箋とすると、水性インクに対する親和性が向上し、水性インク描画性を付与し得ることと、使いやすく、剥がれにくい粘着性付箋となることを見出した。それらの知見に基づいて、本発明を完成するに至った。
【０００９】
すなわち、本発明の第１の発明によれば、ポリエステルフィルムまたは二軸延伸されたポリプロピレンフィルムからなる基材シート（Ａ）の片面の少なくとも一部に、再貼着再剥離可能な粘着剤からなる粘着剤層（Ｂ）が塗布、形成され、且つ、基材シート（Ａ）の他の片面に、筆記層（Ｃ）が塗布、形成されてなる粘着性付箋であって、
筆記層（Ｃ）は、顔料（ａ）と親水性樹脂（ｂ）と平均粒径が０．３〜１０μｍの炭酸カルシウム（ｃ）を少なくとも含む組成物からなり、且つ、
粘着剤層（Ｂ）の面積は、基材シート（Ａ）全面積の３０％以上であることを特徴とする粘着性付箋が提供される。
【００１０】
本発明の第２の発明によれば、第１の発明において、筆記層（Ｃ）には、筆記具で容易に選択できる文字および／または図形が印刷されていることを特徴とする粘着性付箋が提供される。
また、本発明の第３の発明によれば、第１の発明において、筆記層（Ｃ）には、さらに、離型剤層（Ｄ）が塗布、形成されてなることを特徴とする粘着性付箋が提供される。
さらに、本発明の第４の発明によれば、第１の発明において、基材シート（Ａ）と粘着剤層（Ｂ）との界面に、アンカー層（Ｅ）が塗布、形成されてなることを特徴とする粘着性付箋が提供される。
【００１１】
また、本発明の第５の発明によれば、第１〜４のいずれかの発明において、親水性樹脂（ｂ）は、ポリアルキレングリコール系樹脂であることを特徴とする粘着性付箋が提供される。
さらに、本発明の第６の発明によれば、第１〜４のいずれかの発明において、親水性樹脂（ｂ）は、ポリビニルピロリドン系樹脂であることを特徴とする粘着性付箋が提供される。
【００１２】
また、本発明の第７の発明によれば、第１〜６のいずれかの発明において、基材シート（Ａ）は、透明または半透明であることを特徴とする粘着性付箋が提供される。
さらに、本発明の第８の発明によれば、第１〜７のいずれかの発明において、前記粘着剤は、アクリル系粘着剤を含有するものであることを特徴とする粘着性付箋が提供される。
【００１３】
本発明の第９の発明によれば、第２の発明において、前記文字および／または図形は、書類の署名箇所および／または捺印箇所を示すものであることを特徴とする粘着性付箋が提供される。
また、本発明の第１０の発明によれば、第２の発明において、前記文字および／または図形は、荷物の設置場所および／または荷物の中身を示すものであることを特徴とする粘着性付箋が提供される。
さらに、本発明の第１１の発明によれば、第２の発明において、前記文字および／または図形は、材料の不良箇所部分および／または不良箇所に該当する設計図面番号の記載場所を示すものであることを特徴とする粘着性付箋が提供される。
【００１４】
本発明の第１２の発明によれば、第３の発明において、離型剤層（Ｄ）は、ポリビニルアルコールの変性体からなることを特徴とする粘着性付箋が提供される。
また、本発明の第１３の発明によれば、第４の発明において、アンカー層（Ｅ）は、ゴム系のアンカー剤を含むことを特徴とする粘着性付箋が提供される。
さらに、本発明の第１４の発明によれば、第１〜１３のいずれかの発明において、粘着性付箋は、積層されて積層体を形成していることを特徴とする粘着性付箋が提供される。
【発明の効果】
【００１５】
本発明の粘着性付箋によれば、第１の発明においては、水性インクに対する親和性が向上して、水性インク描画性に優れ、且つ、付箋紙の剥がし時にカールが発生せずに、使いやすく、被着体の必要な箇所に貼付すると、剥がれにくいという効果を発揮する。
【００１６】
本発明の第２の発明においては、筆記層（Ｃ）には、筆記具で容易に選択できる文字および／または図形が印刷されていることを特徴とする粘着性付箋であるので、例えば、被着体が書類の場合は書類の署名および／または捺印箇所等、被着体が引越しに用いるダンボールの場合は荷物の設置場所および／または荷物の中身等、および被着体が建築現場での建築物各部の場合は材料の不良箇所の明示部分及び不良箇所に該当する設計図面番号の記載場所等が印刷されていることにより、前記各情報を筆記具等で容易に選択でき、しかも、従来の粘着剤が剥がれ易い被着体である建築構造体または段ボール等への貼り付き性が良好であり、経時後も剥がれが発生する事がなく、段ボール等の被着体の保護及び再利用化並びに作業の効率化および費用の削減等を達成できるという効果がある。
また、本発明の第３の発明においては、筆記層（Ｃ）には、さらに、離型剤層（Ｄ）が塗布、形成されてなることを特徴とするので、粘着性付箋は、ブロッキング防止性に優れ、背面の引き剥がし力が低減されるという効果がある。
さらに、本発明の第４の発明においては、基材シート（Ａ）と粘着剤層（Ｂ）との界面に、アンカー層（Ｅ）が塗布、形成されてなることを特徴とするので、粘着性付箋は、基材シート（Ａ）と粘着剤層（Ｂ）との親和性が向上するという効果がある。
【００１７】
また、本発明の第５の発明においては、親水性樹脂（ｂ）は、ポリアルキレングリコール系樹脂であることを特徴とするので、粘着性付箋は、水性インクの吸収が生じ、水性インク描画性が向上するという効果がある。
さらに、本発明の第６の発明においては、親水性樹脂（ｂ）は、ポリビニルピロリドン系樹脂であることを特徴とするので、粘着性付箋は、水性インクの速乾性に優れるという効果がある。
【００１８】
また、本発明の第７の発明においては、基材シート（Ａ）は、透明または半透明であることを特徴とするので、粘着性付箋は、被着体、例えば下地等を目視で確認することができ、正確な場所の明示が可能であり、貼った付箋を取り外さなくても書類の内容の確認が可能であるという効果がある。
さらに、本発明の第８の発明においては、前記粘着剤は、アクリル系粘着剤を含有するものであることを特徴とするので、粘着性付箋は、被着体への糊残りがなく、繰り返し使用が可能であるという効果がある。
【００１９】
本発明の第９の発明においては、前記文字および／または図形は、書類の署名箇所および／または捺印箇所を示すものであることを特徴とするので、粘着性付箋は、例えば、契約書類の作成時に署名、捺印箇所を的確に明示でき、被着体への貼り付き性も良好であるため著しい作業の効率化を達成できるという効果がある。
また、本発明の第１０の発明においては、前記文字および／または図形は、荷物の設置場所および／または荷物の中身を示すものであることを特徴とするので、粘着性付箋は、例えば、引っ越し作業時に荷物の設置場所、中身の情報を筆記具等で容易に選択でき、作業の効率化と段ボールの再利用化を達成できるという効果がある。
さらに、本発明の第１１の発明においては、前記文字および／または図形は、材料の不良箇所部分および／または不良箇所に該当する設計図面番号の記載場所を示すものであることを特徴とするので、粘着性付箋は、例えば、建築現場での検査時に、不良箇所を的確に明示でき、被着体への貼り付き性も良好であるため、作業の効率化と工程費用の削減を達成できるという効果がある。
【００２０】
本発明の第１２の発明においては、離型剤層（Ｄ）は、ポリビニルアルコールの変性体からなることを特徴とするので、粘着性付箋は、特に、ブロッキング防止性に優れ、背面の引き剥がし力が低減されるという効果がある。
また、本発明の第１３の発明においては、アンカー層（Ｅ）は、ゴム系のアンカー剤を含むことを特徴とするので、粘着性付箋は、特に、基材シート（Ａ）と粘着剤層（Ｂ）との親和性が向上するという効果がある。
さらに、本発明の第１４の発明においては、粘着性付箋は、積層されて積層体を形成していると特定しているので、実用性が向上した粘着性付箋であるという効果がある。
【図面の簡単な説明】
【００２１】
【図１】本発明の粘着性付箋の構成の一例を示す模式図である。
【図２】本発明の粘着性付箋の一例を示す模式図である。
【図３】本発明の粘着性付箋の一例を示す模式図である。
【図４】本発明の粘着性付箋の一例を示す模式図である。
【発明を実施するための形態】
【００２２】
本発明の粘着性付箋（以下、単に「付箋」とも言う。）は、ポリエステルフィルムまたは二軸延伸されたポリプロピレンフィルムからなる基材シート（Ａ）の片面の少なくとも一部に、再貼着再剥離可能な粘着剤からなる粘着剤層（Ｂ）が塗布、形成され、且つ、基材シート（Ａ）の他の片面に、筆記層（Ｃ）が塗布、形成されてなる粘着性付箋であって、
筆記層（Ｃ）は、顔料（ａ）と親水性樹脂（ｂ）と平均粒径が０．３〜１０μｍの炭酸カルシウム（ｃ）を少なくとも含む組成物からなり、且つ、
粘着剤層（Ｂ）の面積は、基材シート（Ａ）全面積の３０％以上であることを特徴とするものである。そして、好ましい態様として、筆記層（Ｃ）には、筆記具で容易に選択できる文字および／または図形が印刷されていること、また、筆記層（Ｃ）には、さらに、離型剤層（Ｄ）が塗布、形成されてなること、さらに、基材シート（Ａ）と粘着剤層（Ｂ）との界面に、アンカー層（Ｅ）が塗布、形成されてなることを特徴とするものである。
図１は、本発明の粘着性付箋の構成の一例を示す模式図であり、また、図２〜４は、それぞれ、本発明の粘着性付箋の一例を模式的に示した図であって、筆記層（Ｃ）に印刷される、筆記具等で容易に選択できる文字および／または図形の一例を示したものである。
以下、本発明の粘着性付箋について、項目毎に、詳細に説明する。
【００２３】
１．基材シート（Ａ）
本発明の粘着性付箋に使用される基材シート（Ａ）としては、紙、プラスチックフィルムまたは布等を使用することができるが、好ましくはプラスチックフィルムであり、より好ましくはポリエステルフィルムまたは二軸延伸されたポリプロピレンフィルム（以下ＯＰＰと略称することもある。）である。
基材シート（Ａ）の厚みは、２５〜１２５μｍであることが、遮光性、取り扱い性の点で好ましい。
【００２４】
紙としては、例えば、上質紙、色上質紙、中質紙、アート紙、コート紙、ケント紙、ノンカーボン紙、模造紙等が挙げられる。これら紙は、あくまでも例であって、基材の種類としては、これに限定されるものではない。
【００２５】
また、プラスチックフィルムとしては、例えば、ポリプロピレン、ポリエチレン、ポリ塩化ビニル、ポリエチレンテレフタレート（ＰＥＴ）、ポリスチレン、ポリアミド、ポリウレタン等を任意の方法で成型したものを用いることができる。ポリプロピレン系フィルムは、優れた透明性、光沢性等の光学特性、引張特性、ヤング率に代表される機械特性、実質上の無毒性及び無臭性等の特性を備えているため、好ましい。
前記プラスチックフィルムは、透明または半透明であるものが好ましい。被着体、例えば下地等を、目視で確認することができるので、正確な場所の明示が可能である、貼った付箋を取り外さなくても、書類の内容の確認が可能である等のためである。
透明または半透明であるプラスチックフィルムとしては、例えば、ポリプロピレン、ポリエチレン、ポリ塩化ビニル、ポリエチレンテレフタレート（ＰＥＴ）、ポリウレタン等を任意の方法で成型したものを用いることができる。
これらプラスチックフィルムは、あくまでも例であって、基材の種類としては、これに限定されるものではない。また、実際の作業では、黒色等の油性ペンを使用する場合もあるが、鉛筆等を使用した場合の描画性を考慮して、上記フィルムの片面を、凹凸面処理等したものを用いることもできる。
【００２６】
布としては、例えばポリプロピレン、ポリエチレン、ポリ塩化ビニル、ポリエチレンテレフタレート（ＰＥＴ）、レーヨン等を材料とした糸を織った繊維を、ポリエチレン等の樹脂で片面または両面ラミネート処理したものが挙げられる。これら布は、あくまでも例であって、基材の種類としては、これに限定されるものではない。
【００２７】
基材シートは、離型剤加工したものであってもよい。
また、基材シートは、端部が曲がったり、丸まったりしない程度の剛性を有し、薄く、できれば巻回できる柔軟性のあるものが好ましい。
基材シートの形状は、目的に応じて適宜自由に形成できる。例えば、四角形の他に、円形、楕円形、多角形、矢印型など自由に形成できる。
【００２８】
２．粘着剤層（Ｂ）
（１）粘着剤の原料
本発明の粘着性付箋に使用される粘着剤層（Ｂ）の粘着剤としては、被着体への糊残りがなく、繰り返し使用が可能等の特性が要求されるため、アクリル系粘着剤が最適である。アクリル系粘着剤の中でも、溶剤型アクリル粘着剤及びアクリルエマルジョン型粘着剤（水系）が好適に用いられる。アクリル系粘着剤は、ポリ（メタ）アクリル酸エステルとタッキファイヤーを主成分とする組成物である。
【００２９】
溶剤型アクリル粘着剤の主成分であるポリ（メタ）アクリル酸エステルを形成する単量体としては、例えば、（メタ）アクリル酸エチル、（メタ）アクリル酸ブチル、（メタ）アクリル酸プロピル、（メタ）アクリル酸ペンチル、（メタ）アクリル酸ヘキシル、（メタ）アクリル酸へプチル、（メタ）アクリル酸オクチル、（メタ）アクリル酸−２−エチルヘキシル等が挙げられる。これら単量体は、あくまでも例であって、種類としてはこれに限定されるものではない。これら単量体は、単独で用いても良く、２種以上併用してもよい。これらのポリ（メタ）アクリル酸エステルは、トルエン、酢酸エチル等の溶剤中でのラジカル重合法等の公知な方法で製造することができる。
【００３０】
アクリルエマルジョン型粘着剤の主成分であるアクリルエマルジョンの原料となる単量体としては、上記の溶剤型アクリル粘着剤の場合と同様のものが使用できる。これら単量体は、単独で用いても良く、２種以上併用してもよい。これらの重合体は、水中での乳化重合法等の公知な方法で製造できる。
【００３１】
本発明の粘着性付箋に使用される粘着剤層（Ｂ）のタッキファイヤーとしては、例えば、ロジン、ロジン誘導体、テルペン系樹脂、石油樹脂、アルキルフェノール樹脂、キシレン樹脂、クマロンインデン樹脂等が挙げられる。
これらタッキファイヤーは、あくまでも例であって、種類としては、これに限定されるものではない。これらは、単独で用いても良く、２種以上併用してもよい。なお、本発明で用いられる粘着剤には、性能上充分であれば、これらのタッキファイヤーを必ずしも配合する必要はない。
【００３２】
本発明の付箋に使用される粘着剤には、その他必要に応じて、酸化防止剤等の劣化防止剤、炭酸カルシウム、タルク、シリカ等の無機フィラーを添加することができる。
【００３３】
（２）形成方法
本発明の粘着性付箋は、粘着剤層（Ｂ）の面積が基材シート（Ａ）全面積の３０％以上であることが必要である。また、一旦被着体に貼り付けた付箋が自然に剥がれるのを防ぐという観点から、基材シート（Ａ）全面積の５０％以上であることが好ましい。
粘着剤層（Ｂ）の形成方法としては、粘着剤を塗工すればよく、粘着剤の塗工方法としては、グラビア塗工が好適である。
塗工システムとしては、例えば、ダイレクトグラビアコーター、リバースグラビアコーター、オフセットグラビアコーター等が挙げられる。塗工実施上、必要ならば、溶剤または水で粘着剤組成物の粘度を、適宜調整することが望ましい。
【００３４】
３．筆記層（Ｃ）
（１）筆記層（Ｃ）の構成
本発明の粘着性付箋は、粘着剤層（Ｂ）が塗布、形成された基材シート（Ａ）の片面とは別の片面に、顔料（ａ）と親水性樹脂（ｂ）と炭酸カルシウム（ｃ）を少なくとも含む組成物からなる筆記層（Ｃ）が塗布、形成されることに最大の特徴がある。本発明の粘着性付箋に、この筆記層（Ｃ）を設けることにより、特に水性インクに対する描画性が向上する。
本発明における筆記層（Ｃ）とは、鉛筆、ボールペン、水性・油性サインペンなどの一般的な筆記道具を用いた場合に、その表面に記載が可能である層をいう。
【００３５】
本発明においては、特に、水性ボールペン、水性マーキングペン、筆ペンなどで筆記したり、水性インク描画性に優れるために、筆記層（Ｃ）は、顔料（ａ）と親水性樹脂（ｂ）と炭酸カルシウム（ｃ）を少なくとも含む組成物からなる。
上記組成物に用いられる顔料（ａ）は、特に限定されないが、適宜所望の色相にするために、公知の顔料が用いられ、例えば、有機白色顔料、赤色顔料、黄色顔料、橙色顔料などが用いられる。また、その配合量も、特に限定されず、適宜所望の色相にするために、適宜用いられる。さらに、顔料（ａ）の替わりに、染色剤などを用いてもよいし、或いは顔料（ａ）と染色剤などを併用してもよい。
【００３６】
また、上記組成物に用いられる親水性樹脂（ｂ）としては、水溶性樹脂でもよく、特に限定されないが、その具体例として、天然高分子としては、プルラン、メチルセルロース、エチルセルロース、ヒドロキシプロピルセルロース等の繊維素誘導体が挙げられ、合成高分子としては、ポリアクリル酸ソーダ、ポリアクリルアミド、ポリビニルアルコール、ポリビニルピロリドン、ポリアルキレングリコール、ポリエチレンオキサイド、ポリエステル、ポリジオキソラン等が挙げられる。これらの中でも好ましいのは、ポリアルキレングリコールとポリビニルピロリドンである。親水性樹脂（ｂ）として、ポリアルキレングリコールを用いると、水性インク描画性が向上し、また、ポリビニルピロリドンを用いると、水性インクの速乾性に優れる。
【００３７】
ポリアルキレングリコール（ＰＡＧ）としては、ポリエチレングリコール、ポリプロピレングリコール、ポリブチレングリコール、ポリヘキサメチレングリコール、エチレンオキシドとプロピレンオキシドのブロックまたはランダム共重合体、エチレンオキシドとテトラヒドロフランのブロックまたはランダム共重合体等が挙げられ、好ましくは、アルキレン基の炭素数が２〜６で、アルキレン基のエチレン基の割合は５０モル％以上のものが挙げられ、これらのうち最も好ましいものはポリエチレングリコールである。
また、ポリビニルピロリドンは、Ｎ−ビニル−２−ピロリドンを重合した高分子化合物であって、通常、平均分子量が約８０００〜３００万の範囲のものを用いることができる。
ポリビニルピロリドンとして、具体的には、第一工業製薬（株）製の商品名：「ピッツコール  Ｋ−３０」（Ｋ値：２７〜３３）、「ピッツコール  Ｋ−９０」（Ｋ値：８８〜９６）、日本触媒（株）社製の商品名：「ポリビニルピロリドンＫ−３０」（Ｋ値：２７〜３３）、「ポリビニルピロリドンＫ−８５」（Ｋ値：８４〜８８）、ＢＡＳＦジャパン社製の商品名：ルビテック（Ｌｕｖｉｔｅｃ）Ｋ１７（Ｋ値：１５．０〜１９．０、低分子量）、Ｋ３０（Ｋ値２７．０〜３３．０）、Ｋ８０（Ｋ値７４．０〜８２．０）、Ｋ８５（Ｋ値８４．０〜８８．０）、Ｋ９０（Ｋ値８８．０〜９２．０）、Ｋ９０ＨＭ（Ｋ値９２．０〜９６．０、高分子量）や、ＩＳＰ社製の商品名：「ＰＶＰ  Ｋ−３０」、商品名「ＰＶＰ  Ｋ−１５」などを例示できる。なお、平均分子量が大きくなると、それ自身の粘度が大きくなり、インキ組成物の粘度上昇を伴うため、Ｋ値が８８以下のものが好ましく、Ｋ値が３３以下のものがより好ましい。ここで、Ｋ値とは、ポリビニルピロリドンの分子量の目安となる粘性特性値であり、粘度測定値（２５℃）からＦｉｋｅｎｔｓｃｈｅｒの式により求めることができる。
【００３８】
また、親水性樹脂（ｂ）の含有量は、上記組成物全体１００重量部に対して、２〜２０重量部であることが好ましい。この含有量が２重量部より少ない場合には、水性インクとの親和性が充分ではなく、描画性が劣り、一方、２０重量部を超える場合は、基材シート（Ａ）への密着性が充分でない。
【００３９】
さらに、上記組成物に用いられる炭酸カルシウム（ｃ）は、平均粒径が０．３〜１０μｍであることが好ましい。平均粒径が０．３μｍより小さい場合は、形成される筆記層（Ｃ）における描画性が劣り、一方、１０μｍより大きい場合は、基材（Ａ）の表面の凹凸の程度が過剰に大きくなるため、筆記具で書きにくくなり、問題がある。
このような炭酸カルシウム（ｃ）は、表面粗面化物質として機能し、基材シート（Ａ）の表面を粗面化する。このことにより、基材シート（Ａ）と、筆記用具のインキやカーボン粒子との密着性が上がり、フィルムに好ましい描画性が付与される。
【００４０】
また、炭酸カルシウム（ｃ）の含有量は、上記組成物全体１００重量部に対して、１〜３０重量部であることが好ましい。この含有量が１重量部より少ない場合には、筆記用具のインキやカーボン粒子との密着性が充分ではなく、一方、３０重量部を超える場合は、基材シート（Ａ）への接着性が充分ではない。
さらに、上記組成物に用いられる炭酸カルシウム（ｃ）の替わりに、例えば、無機粒子として、シリカ、ゼオライト、炭酸カルシウム、硫酸バリウム、酸化チタンなどや、有機粒子として、メラミン系樹脂やベンゾグアナミン系樹脂、尿素系樹脂、ナイロン系樹脂、アクリル系樹脂、ポリスチレン系樹脂、シリコン系樹脂などを用いてもよいし、或いは炭酸カルシウム（ｃ）と併用してもよい。
【００４１】
また、上記組成物には、顔料（ａ）、親水性樹脂（ｂ）、炭酸カルシウム（ｃ）以外に、樹脂バインダーや溶剤を含有してもよく、樹脂バインダーを含有することが好ましい。
上記組成物に用いられる樹脂バインダーとしては、基材シート（Ａ）との接着性を有していれば何を用いてもよく、ポリエステル系樹脂、ポリウレタン系樹脂、ポリアクリル系樹脂、ポリオレフィン系樹脂などが用いられ、ポリウレタン系樹脂が好ましい。
上記溶剤としては、特に限定されず、公知の溶剤が用いられ、例えば、アルコールやトルエンなどが用いられる。
【００４２】
筆記層（Ｃ）を、基材シート（Ａ）の片面に設ける方法としては、基材シート（Ａ）の表面に、顔料（ａ）と親水性樹脂（ｂ）と炭酸カルシウム（ｃ）を少なくとも含有する上記組成物を、グラビアコーター、リバース・キス・コーター、リバースロールコーター、多層カーテンコーター、バーコーター、エアドクターなど通常のコート用装置を用いて塗布する方法が挙げられるが、筆記層（Ｃ）を設ける方法は、これらに限定されない。
【００４３】
（２）筆記層（Ｃ）の印刷
本発明の粘着性付箋に使用される筆記層（Ｃ）に施される印刷内容に関しては、筆記具等で容易に選択できる文字および／または図形が印刷されていることが望ましい。
例えば、被着体が書類である場合には、少なくとも付箋紙の端部に署名・捺印位置を明示する部分と署名、捺印を選択できる部分とを有していることが好ましい。付箋紙の端部に署名・捺印位置を明示する部分のデザインとしては、図２にあるように矢印、長方形等が挙げられる。これは、あくまでも例でありこれに限定されるものではない。
【００４４】
また、例えば、被着体が段ボールである場合には、少なくとも荷物の設置場所と荷物の内容・種類が記載されていることが好ましい。設置場所としては図３の例にあるように、居間、台所、寝室、子供部屋等が挙げられる。荷物の内容・種類としては、われもの、衣類、本、ＣＤ等が挙げられる。これは、あくまでも例でありこれに限定されるものではない。また、印刷内容に、段ボールのナンバーを記載する場所や、荷物の重量に関する項目があってもよい。本発明品の使用者は、ペンで該当項目を丸印等で選択するだけで良い。
【００４５】
さらに、例えば、被着体が建築現場での建築物各部である場合には、少なくとも不良箇所を明示するデザイン部分と図面番号等を記載する部分を有していることが好ましい。不良箇所を明示するデザインとしては図４の例にあるように平行線、略長方形、矢印等が挙げられる。図面番号等を記載する部分は、図面Ｎｏ．、不良状態等の項目が挙げられる。これは、あくまでも例示であり、これに限定されるものではない。
【００４６】
前記印刷は通常基材シートの粘着剤塗工部がある面と別の面に施される。また、粘着性付箋を貼り付ける被着体が透明である場合は、粘着性付箋を被着体の裏に貼り付けることもあるため、こういった用途のために粘着剤塗工部がある面に印刷を施すこともできる。さらに、前記２つの場合のどちらにも使用できるようにするため、両面に印刷を施すこともできる。
【００４７】
筆記層（Ｃ）の印刷は、グラビア印刷、フレキソ印刷等の一般的な印刷法が用いられる。その他、各種加工を施してもよい。
【００４８】
３．その他の層
本発明の粘着性付箋には、通常、離型剤層（Ｄ）やアンカー層（Ｅ）が設けられる。本発明の粘着性付箋の構成例を、図１に示す。
上記離型剤層（Ｄ）は、通常、筆記層（Ｃ）に、塗布、形成されてなり、また、アンカー層（Ｅ）は、基材シート（Ａ）と粘着剤層（Ｂ）との界面に、塗布、形成される。
離型剤層（Ｄ）に用いられる離型剤は、基材の剥がし力を低減させる目的で、基材の粘着剤層が形成されないもう一方の片面に部分塗工される。アンカー層（Ｅ）に用いられるアンカー剤（アンカーコート剤）は、基材シート（Ａ）と粘着剤層（Ｂ）の密着力を増加させる目的で、基材シート（Ａ）の粘着剤が設けられる部分に塗工される。
【００４９】
本発明で用いられる離型剤としては、例えば、シリコーン系離型剤、アルキルペンダント系離型剤、縮合ワックス系離型剤等が用いられる。これらは、単独で用いても良く、また２種以上併用してもよい。
【００５０】
本発明で用いられるアンカー剤としては、基材の種類に応じて適切なものを選択する必要がある。これらは一般的に粘着テープに用いられているアンカー剤を使用できる。例えば、ゴム系のアンカー剤が好ましい。
【実施例】
【００５１】
以下に、本発明の実施例及び比較例によって、本発明をさらに詳細に説明するが、本発明は、これらの実施例によってなんら限定されるものではない。
【００５２】
実施例及び比較例に用いた基材シート、粘着剤、筆記層（Ｃ）の組成物、塗工方法及び測定方法などは、以下に示す通りである。
【００５３】
１．基材シート
基材シートとして、ＯＰＰフィルム（厚み４０μｍ）とＰＥＴフィルム（厚み３０μｍ）を用いた。
【００５４】
２．粘着剤
（粘着剤Ａ）：
東洋インキ製造社製のアクリルエマルジョン系粘着剤「ＢＰＷ−４９６０−１」をそのまま粘着剤Ａとして使用した。
（粘着剤Ｂ）：
綜研化学社製アクリル溶剤系粘着剤「ＳＫダイン  １１３１Ｂ」１００重量部に対して、日本ポリウレタン工業製「コロネートＬ−４５」を０．５重量部添加し、混合したものを粘着剤Ｂとした。
【００５５】
３．筆記層（Ｃ）のインク組成物
筆記層（Ｃ）のインク組成物として、次に示す印刷インクＡ〜Ｆの６種類を用いた。
（インクＡ）：
ポリウレタン樹脂を２０重量部、ポリエチレングリコール樹脂を５重量部、有機顔料を１０重量部、トルエンを４７重量部及びイソプロピルアルコールを１５重量部、並びに炭酸カルシウムを３重量部（平均粒径０．５μｍ）の合計１００重量部を混合したものをインクＡとした。
（インクＢ）：
ポリウレタン樹脂を２０重量部、ポリプロピレングリコール樹脂を５重量部、有機顔料を１０重量部、トルエンを４５重量部及びイソプロピルアルコールを１５重量部、並びに炭酸カルシウムを５重量部（平均粒径０．５μｍ）の合計１００重量部を混合したものをインクＢとした。
（インクＣ）：
ポリウレタン樹脂を２５重量部、有機顔料を１０重量部、トルエンを４７重量部及びイソプロピルアルコールを１５重量部、並びに炭酸カルシウムを３重量部（平均粒径０．５μｍ）の合計１００重量部を混合したものをインクＣとした。
（インクＤ）：
ポリウレタン樹脂を２０重量部、ポリエチレングリコール樹脂を５重量部、有機顔料を１０重量部、並びにトルエンを５０重量部及びイソプロピルアルコールを１５重量部の合計１００重量部を混合したものをインクＤとした。
（インクＥ）：
ポリウレタン樹脂を２０重量部、ポリエチレングリコール樹脂を５重量部、有機顔料を１０重量部、トルエンを４７重量部及びイソプロピルアルコールを１５重量部、並びに炭酸カルシウム３重量部（平均粒径０．０５μｍ）の合計１００重量部を混合したものをインクＥとした。
（インクＦ）：
ポリウレタン樹脂を２０重量部、ポリビニルピロリドン樹脂を５重量部、有機顔料を１０重量部、トルエンを４７重量部及びイソプロピルアルコールを１５重量部、並びに炭酸カルシウムを３重量部（平均粒径０．５μｍ）の合計１００重量部を混合したものをインクＦとした。
【００５６】
４．粘着剤塗工方法
グラビアロールにより粘着剤塗工を行った。塗工面積は、付箋紙のサイズに対しての割合をパーセント表示した。
【００５７】
５．筆記層（Ｃ）の印刷方法
粘着剤を塗工した面と反対側の面に、グラビア印刷により、実施例１〜５及び比較例１〜３について、それぞれ印刷した。
【００５８】
６．測定方法
（１）描画性の評価Ｉ（鉛筆、油性ボールペン）
２５ｍｍ×７５ｍｍにカットした一枚の付箋をスチール製の机の上に置き、鉛筆、油性ボールペンにて、表面に筆記を行う。かすれ、にじみ等が発生しない場合を合格とした。
【００５９】
（２）描画性の評価ＩＩ（水性ボールペン）
２５ｍｍ×７５ｍｍにカットした一枚の付箋をスチール製の机の上に置き、水性ボールペンにて表面に筆記を行う。かすれ、にじみ等が発生せず、かつ筆記後１分後、インクが乾燥した場合を合格とした。
【００６０】
（３）水性インクの速乾性評価
上記描画性の評価で用いた水性ボールペンを用い、常温常湿下で、筆記後乾燥するまでの時間を測定した。乾燥は目視で行った。乾燥時間の測定は、１００秒までとした。
【００６１】
（４）総合評価
上記評価結果を総合して、評価した。評価基準は、以下のとおり。
◎：総合評価として、優れている。
○：総合評価として、良である。
×：総合評価として、合格基準に達していない。
【００６２】
［実施例１］
粘着剤Ａ、インクＡを用いて、基材シートであるＯＰＰフィルム（厚み４０μｍ）に塗工し、付箋を作製した。
【００６３】
［実施例２］
粘着剤Ａ、インクＢを用いて、基材シートであるＯＰＰフィルム（厚み４０μｍ）に塗工し、付箋を作製した。
【００６４】
［実施例３］
粘着剤Ａ、インクＡを用いて、基材シートであるＰＥＴフィルム（厚み３０μｍ）に塗工し、付箋を作製した。
【００６５】
［実施例４］
粘着剤Ｂ、インクＡを用いて、基材シートであるＰＥＴフィルム（厚み３０μｍ）に塗工し、付箋を作製した。
【００６６】
［実施例５］
粘着剤Ａ、インクＦを用いて、基材シートであるＯＰＰフィルム（厚み４０μｍ）に塗工し、付箋を作製した。
【００６７】
［比較例１］
粘着剤Ａ、インクＣを用いて、基材シートであるＯＰＰフィルム（厚み４０μｍ）に塗工し、付箋を作製した。
【００６８】
［比較例２］
粘着剤Ａ、インクＤを用いて、基材シートであるＯＰＰフィルム（厚み４０μｍ）に塗工し、付箋を作製した。
【００６９】
［比較例３］
粘着剤Ａ、インクＥを用いて、基材シートであるＯＰＰフィルム（厚み４０μｍ）に塗工し、付箋を作製した。
【００７０】
作製した実施例１〜５及び比較例１〜３の粘着性付箋について、前記各測定を行った。それらの評価結果を、表１に示す。
【００７１】
【表１】
2010042659.tif 000003
【００７２】
表１の評価結果から明らかなように、実施例１〜５の粘着性付箋では、油性インクと水性インクの両方に対して、優れた描画性を示した。特に、実施例５の粘着性付箋では、水性インクの速乾性評価にも優れ、総合評価が優れている。一方、親水性樹脂であるポリエチレングリコール樹脂を含まないインクＣを用いた比較例１では、油性インクに対して、優れた描画性を示したものの、水性インクに対しては、描画性に合格しなかった。また、炭酸カルシウムを含まないインクＤを用いた比較例２では、油性インクと水性インクの両方に対して、描画性に合格しなかった。
さらに、平均粒径が０．０５μｍの炭酸カルシウムを含むインクＥを用いた比較例３では、油性インクと水性インクの両方に対して、描画性に合格しなかった。また、比較例１〜３では、水性インクの速乾性評価がいずれも１００秒超であり、速乾性評価に合格しなかった。
【産業上の利用可能性】
【００７３】
本発明の粘着性付箋は、特定の組成物からなる筆記層を有し、かつ粘着剤を特定の塗工面積で塗布してあるため、油性インクと水性インクの両方に優れた描画性を付与でき、また、著しく作業の効率の向上が可能であり、粘着性付箋として有用である。
【符号の説明】
【００７４】
１  基材シート（Ａ）
２  粘着剤層（Ｂ）
３  筆記層（Ｃ）
４  離型剤層（Ｄ）
５  アンカー層（Ｅ）
６  文字および／または図形の印刷
【先行技術文献】
【特許文献】
【００７５】
【特許文献１】特開平１１−３４２６９０号公報
【特許文献２】特開平０７−１０８７８５号公報
【特許文献３】特開２０００−０４３２０８号公報
【図１】
2010042659.tif 000004
【図２】
2010042659.tif 000005
【図３】
2010042659.tif 000006
【図４】
2010042659.tif 000007